(57)【特許請求の範囲】
【請求項１】
鉄および窒素を少なくとも構成元素とし、かつＦｅ16Ｎ2
相を少なくとも含み、鉄に対する窒素の含有量が１．０〜２０．０原子％である、平均軸比が１以上２以下で、平均粒子サイズが１５ｎｍ以上５０ｎｍ以下である粒状ないし楕円状の磁性粉末であり、粉末表面が希土類元素あるいはホウ素、シリコン、アルミニウム、リンの中から選ばれた少なくとも１種の元素を含む化合物層で構成されており、この表面化合物層の平均厚さが１〜５ｎｍであることを特徴とする磁性粉末。
【請求項２】
平均粒子サイズが１５〜２０ｎｍである請求項１に記載の磁性粉末。
【請求項３】
表面化合物層が酸化物である請求項１または２に記載の磁性粉末。
【請求項４】
鉄に対する希土類元素あるいはホウ素、シリコン、アルミニウム、リンの総含有量が、０．１〜４０．０原子％である請求項１〜３のいずれかに記載の磁性粉末。
【請求項５】
飽和磁化が５０〜１５０Ａｍ2 ／ｋｇ（５０〜１５０ｅｍｕ／ｇ）、保磁力が１１９．４〜３１８．５ｋＡ／ｍ（１，５００〜４，０００エルステッド）である請求項１〜４のいずれかに記載の磁性粉末。
【請求項６】
飽和磁化が１２９．６〜１４４．２Ａｍ2 ／ｋｇ、保磁力が２２６．９〜２５４．８ｋＡ／ｍである請求項５に記載の磁性粉末。
【請求項７】
ＢＥＴ比表面積が４０〜１００ｍ2 ／ｇである請求項１〜６のいずれかに記載の磁性粉末。
【請求項８】
出発原料に鉄系酸化物または水酸化物を用い、これに希土類元素あるいはホウ素、シリコン、アルミニウム、リンの中から選ばれた少なくとも１種の元素を含む化合物を被着したのち、加熱還元処理を行い、ついで、還元処理温度以下の温度で窒化処理し、その後、酸化処理を行うことにより、請求項１〜７のいずれかに記載の磁性粉末を得ることを特徴とする磁性粉末の製造方法。
【請求項９】
非磁性支持体上に請求項１〜７のいずれかに記載の磁性粉末と結合剤を含有する磁性層を有することを特徴とする磁気記録媒体。
【請求項１０】
非磁性支持体と磁性層との間に非磁性粉末および結合剤を含有する少なくとも１層の下塗り層を有し、磁性層の厚さが１０ｎｍ以上３００ｎｍ以下である請求項９に記載の磁気記録媒体。
【発明の詳細な説明】
【技術分野】
【０００１】
本発明は、磁気記録媒体と磁性粉末に関し、さらに詳しくは、デジタルビデオテープ、コンピュータ用バックアップテープなど、高密度記録が要求される磁気記録媒体とこれに最適な磁性粉末、ならびにその製造方法に関するものである。
【背景技術】
【０００２】
磁性粉末を結合剤に分散結着させてなる塗布型磁気記録媒体は、その記録再生方式がアナログ方式からデジタル方式への移行に伴い、記録密度の一層の向上が要求されている。とくに、高密度ビデオテープやコンピュータ用バックアップテープにおいては、この要求が年々高まってきている。
【０００３】
このような記録密度の向上にあたり、短波長記録に対応するため、年々微粒子化がはかられ、現在では、粒子長さが０．１μｍ以下の針状のメタル磁性粉末が実用化に供されている。また、短波長記録時の減磁による出力低下を防止するため、年々高保磁力化がはかられ、たとえば、特開平３−４９０２６号公報などに開示のように、鉄−コバルト合金化により、１９９．０ｋＡ／ｍ（２，５００エルステッド）程度の保磁力が実現されている。しかし、針状粒子を用いる磁気記録媒体では、保磁力が形状によることから、上記粒子径からの大幅な微粒子化は困難になってきている。
【０００４】
そこで、針状の磁性粉末とは異なる、平均粒子サイズが５〜２００ｎｍの範囲にある粒状ないし楕円状の希土類−鉄−ホウ素系磁性粉末を用いた磁気記録媒体が提唱されている（特許文献１参照）。また、粒子形状が針状でない鉄系の磁性粉末として、粒子形状が不定形で、Ｆｅ16Ｎ2 相を主相としたＢＥＴ比表面積が１０ｍ2 ／ｇ以上の窒化鉄系磁性粉末を用いて、高保磁力を得ることが提案されている（特許文献２参照）。
【特許文献１】特開２００１−１８１７５４号公報（第４頁、第１９頁）
【特許文献２】特開２０００−２７７３１１号公報（第２〜５頁、図２）
【発明の開示】
【発明が解決しようとする課題】
【０００５】
しかし、特許文献１の希土類−鉄−ホウ素系磁性粉末は、希土類化合物による高い磁気異方性とコアとなる鉄系材料による高飽和磁化のバランスの上で成立する複合材料で、これに新たに改良を加える、たとえばその保磁力をより高めようとしても、磁気記録媒体に最適な分散性や化学安定性を維持した状態で上記磁気特性を改良することは難しい。また、特許文献２の窒化鉄系磁性粉末は、実施例中にＢＥＴ比表面積が１０〜２２ｍ2 ／ｇのものしか示されておらず、粒子サイズがなお大きく、また得られている保磁力は９４．７〜１７９．１ｋＡ／ｍ（１，１９０〜２，２５０エルステッド）程度である。
【０００６】
しかも、これら公知の磁性粉末においては、飽和磁化が高いことをひとつの特徴としており、たとえば窒化鉄系磁性粉末では、実施例中に１９０〜２００Ａｍ2 ／ｋｇ（１９０〜２００ｅｍｕ／ｇ）のものが示されている。このように飽和磁化が高すぎる磁性粉末は、これを高密度記録用の磁気記録媒体に適用したとき、記録減磁が顕著になり、短波長域での出力がかえって低下するおそれがある。
【０００７】
とくに、高密度記録媒体では、記録減磁を低減させるために、磁性粉末の飽和磁化を低くし、かつ磁性層の厚さを薄くすることが必須になっている。飽和磁化を低くすると媒体表面からの磁束が小さくなり、再生出力が小さくなるが、最近の磁気ヘッド技術のめざましい進歩により、小さな磁束でも十分高い感度で再生できるようになってきた。よって、高密度記録を達成するには、磁性粉末の飽和磁化としては、従来必要とされてきた値よりも低い適度な値に設定し、保磁力をより高くすることが必要となっている。
また、これら公知の磁性粉末は、保存安定性にも劣っており、磁性粉末そのものまたはこれを用いた磁気記録媒体を高温多湿環境下に保存すると、飽和磁化などが徐々に低下して、磁気特性が安定しないという問題もあった。
【０００８】
本発明は、このような事情に照らし、従来に比べて、より微粒子で、かつより高保磁力を有し、しかも適度な飽和磁化を有し、さらに保存安定性にもすぐれた、デジタルビデオテープ、コンピュータ用バックアップテープなどの高密度記録用の磁気記録媒体にとくに適した磁性粉末を得ることを目的としている。
【課題を解決するための手段】
【０００９】
本発明者らは、上記目的に対し、鋭意検討した結果、鉄および窒素を少なくとも構成元素とし、かつＦｅ16Ｎ2 相を少なくとも含み、鉄に対する窒素の含有量が１．０〜２０．０原子％である粒状ないし楕円状の磁性粉末で、粉末表面が希土類元素あるいはホウ素、シリコン、アルミニウム、リンの中から選ばれた少なくとも１種の元素を含む化合物層で構成され、この表面化合物層の平均厚さを１〜５ｎｍとした磁性粉末が、高保磁力と適度な飽和磁化を有し、さらに保存安定性にもすぐれていることがわかった。
また、このような特徴を持った磁性粉末は、出発原料に鉄系酸化物または水酸化物を用い、これに希土類元素あるいはホウ素、シリコン、アルミニウム、リンの中から選ばれた少なくとも１種の元素を含む化合物を被着したのち、加熱還元処理を行い、ついで、還元処理温度以下の温度で窒化処理を行い、その後、適度な酸素濃度下において酸化処理を行うことにより、製造できるものであることもわかった。
さらに、この磁性粉末を使用することにより、記録減磁による出力低下の問題のない、超薄型磁性層を有する塗布型磁気記録媒体を実現できて、これにより高出力化をはかれ、すぐれた短波長記録特性が得られることがわかった。
【００１０】
本発明は、このような知見をもとにして、完成されたものである。
すなわち、本発明は、鉄および窒素を少なくとも構成元素とし、かつＦｅ16Ｎ2
相を少なくとも含み、鉄に対する窒素の含有量が１．０〜２０．０原子％である、平均軸比が１以上２以下で、平均粒子サイズが１５ｎｍ以上５０ｎｍ以下である粒状ないし楕円状の磁性粉末であり、粉末表面が希土類元素あるいはホウ素、シリコン、アルミニウム、リンの中から選ばれた少なくとも１種の元素を含む化合物層で構成されており、この表面化合物層の平均厚さが１〜５ｎｍであることを特徴とする磁性粉末に係るものである。
とくに、本発明は、平均粒子サイズが１５〜２０ｎｍである上記構成の磁性粉末、表面化合物層が酸化物である上記構成の磁性粉末、鉄に対する希土類元素あるいはホウ素、シリコン、アルミニウム、リンの総含有量が、０．１〜４０．０原子％である上記構成の磁性粉末、飽和磁化が５０〜１５０Ａｍ2 ／ｋｇ（５０〜１５０ｅｍｕ／ｇ）、保磁力が１１９．４〜３１８．５ｋＡ／ｍ（１，５００〜４，０００エルステッド）である上記構成の磁性粉末、飽和磁化が１２９．６〜１４４．２Ａｍ2 ／ｋｇ、保磁力が２２６．９〜２５４．８ｋＡ／ｍである上記構成の磁性粉末、ＢＥＴ比表面積が４０〜１００ｍ2 ／ｇである上記構成の磁性粉末を提供できるものである。
【００１１】
また、本発明は、このような各構成の磁性粉末の製造方法として、出発原料に鉄系酸化物または水酸化物を用い、これに希土類元素あるいはホウ素、シリコン、アルミニウム、リンの中から選ばれた少なくとも１種の元素を含む化合物を被着したのち、加熱還元処理を行い、ついで、還元処理温度以下の温度で窒化処理し、その後、酸化処理を行うことを特徴とする磁性粉末の製造方法を提供できるものである。
さらに、本発明は、非磁性支持体上に上記各構成の磁性粉末と結合剤を含有する磁性層を有することを特徴とする磁気記録媒体に係るものである。とくに、非磁性支持体と磁性層との間に非磁性粉末および結合剤を含有する少なくとも１層の下塗り層を有し、磁性層の厚さが１０ｎｍ以上３００ｎｍ以下である上記構成の磁気記録媒体を提供できるものである。
【発明の効果】
【００１２】
このように、本発明は、粉末表面が希土類元素あるいはホウ素、シリコン、アルミニウム、リンの中から選ばれた少なくとも１種の元素を含む特定厚さの化合物層で構成された特定構成の窒化鉄系磁性粉末により、高保磁力と適度な飽和磁化を有し、かつ保存安定性にもすぐれた磁性粉末を実現できて、この磁性粉末を使用することにより、記録減磁による出力低下の問題のない、３００ｎｍ以下の超薄型磁性層を有する塗布型磁気記録媒体を実現でき、これにより高出力化をはかれ、すぐれた短波長記録特性が得られるなど、従来に比べて、格段にすぐれた効果を発現できるものである。
【発明を実施するための最良の形態】
【００１３】
本発明者らは、従来の形状磁気異方性に基づく磁性粉末とは異なる観点で、磁気特性の向上を目指すべく、各種の磁性粉末を合成し、その形状や磁気異方性を調べたところ、鉄および窒素を少なくとも構成元素とし、かつＦｅ16Ｎ2 相を少なくとも含み、しかも磁性粉末の表面が希土類元素あるいはホウ素、シリコン、アルミニウム、リンの中から選ばれた少なくとも１種の元素を含む化合物で構成された窒化鉄系磁性粉末が、高い磁気異方性と同時に化学的にすぐれた性質を示すことがわかった。
【００１４】
この窒化鉄系磁性粉末において、鉄に対する窒素の含有量は、１．０〜２０．０原子％が好ましく、さらに好ましくは５．０〜１８．０原子％、より好ましくは８．０〜１５．０原子％であるのがよい。窒素が少なすぎると、Ｆｅ16Ｎ2 相の形成量が少なくなり、保磁力増加の効果が少なくなり、また窒素が多すぎると、非磁性窒化物が形成されやすく、保磁力増加の効果が少なくなり、また飽和磁化が過度に低下する。
鉄に対する希土類元素あるいはホウ素、シリコン、アルミニウム、リンの総含有量は、０．１〜４０．０原子％が好ましく、さらに好ましくは１．０〜３０．０原子％、より好ましくは３．０〜２５．０原子％であるのがよい。これらの元素が少なすぎると、表面化合物層の形成が困難となり、磁性粉末の磁気異方性が減少するだけでなく、保存安定性に劣る。またこれらの元素が多すぎると、飽和磁化の過度な低下が起こりやすい。
【００１５】
表面化合物層は、希土類元素あるいはホウ素、シリコン、アルミニウム、リンの中から選ばれた少なくとも１種の元素を含むものであれば、どのような化合物から構成されていてもよい。酸化物、窒化物、炭化物などは、形成が容易であり、耐食性にもすぐれているため、利便性が高い。その中でも、とくに酸化物が好ましい。
表面化合物層の厚さは１〜５ｎｍが好ましい。１ｎｍより薄いと、保存安定性に劣り、５ｎｍより厚いと、磁性粉末中に占める表面化合物層の割合が増加して、粒子サイズが小さくなるにつれて、適度な飽和磁化量を維持できなくなる。
【００１６】
また、本発明の磁性粉末は、従来の針状粒子とは異なる粒状ないし楕円状の形状を有している。粒子サイズはとくに限定されないが、微粒子化の要求に対して、平均で５０ｎｍ以下のサイズとするのが望ましい。粒子サイズが大きすぎると、ノイズ増加の原因となるだけでなく、平滑な磁性層面を得にくくなる。
球状ないし楕円状とは、軸比〔長軸長（長径）と短軸長（短径）との比〕の平均値が１以上２以下（好ましくは１以上１．５以下）のものを指し、表面に凹凸のあるものや、若干の変形を有するものも含まれる。
【００１７】
また、平均粒子サイズとは、透過型電子顕微鏡（ＴＥＭ）にて撮影した写真の粒子サイズを実測し、３００個の平均値により求められる。また、表面化合物層とは粒子の表面に存在する粒子内部の組成や結晶構造と異なる化合物であり、表面化合物層の平均厚さは、これらの境界が少なくとも判別できる倍率（１００万倍以上）で撮影された透過型電子顕微鏡写真の粒子１０個について、それぞれ任意に選んだ１０箇所の表面化合物層の厚さを実測して、これらの平均厚さとして求められる。
測定粒子は平均粒子サイズに相当する粒子を選択するのが望ましく、表面化合物と粒子内部の境界は、電子顕微鏡写真のコントラストや格子像、電界放出型透過電子顕微鏡（ＦＥ−ＴＥＭ）による微小部分析などにより判別するのが望ましい。
【００１８】
このように構成される本発明の磁性粉末は、飽和磁化が５０〜１５０Ａｍ2 ／ｋｇ（５０〜１５０ｅｍｕ／ｇ）、好ましくは７０〜１５０Ａｍ2 ／ｋｇ（７０〜１５０ｅｍｕ／ｇ）、さらに好ましくは８０〜１４５Ａｍ2 ／ｋｇ（８０〜１４５ｅｍｕ／ｇ）となり、従来の（特許文献１，２の）磁性粉末のような過度に高すぎることのない、適度な飽和磁化を有している。また、保磁力が１１９．４〜３１８．５ｋＡ／ｍ（１，５００〜４，０００エルステッド）、好ましくは１５９．２〜２７８．６ｋＡ／ｍ（２，５００〜３，５００エルステッド）となり、従来の（特許文献１，２の）磁性粉末に比べ、約１５〜２５％程度も高い保磁力を有している。
【００１９】
また、この磁性粉末は、ＢＥＴ比表面積が４０〜１００ｍ2 ／ｇの範囲にあるとき、磁気記録媒体用として、最適な性能を示す。ＢＥＴ比表面積が小さすぎると、粒子サイズが大きくなり、磁気記録媒体に適用すると粒子性ノイズが高くなり、また磁性層の表面平滑性が低下して、再生出力が低下しやすい。また、ＢＥＴ比表面積が大きすぎると、磁性粉末の凝集により磁性塗料中で均一な分散体を得ることが難しく、磁気記録媒体に適用すると配向性が低下しやすく、かつ表面平滑性が低下しやすい。
【００２０】
このように鉄および窒素を少なくとも構成元素とし、Ｆｅ16Ｎ2 相を少なくとも含み、鉄に対する窒素の含有量を前記特定範囲に規定した粒状ないし楕円状の磁性粉末で、かつ粉末表面を前記特定元素を含む特定厚さの化合物層で構成した磁性粉末によると、従来に比べて、より微粒子でかつより高保磁力を有し、しかも適度な飽和磁化を示すとともに、保存安定性にもすぐれたものとなり、これをそのままあるいは磁気記録媒体にしたものを高温多湿環境下に保存したときに、飽和磁化などの磁気特性の劣化が少なく、上記特性と相まって、デジタルビデオテープ、コンピュータ用バックアップテープなどの高密度記録用の磁気記録媒体に適した性能を発揮させることができる。
このような効果が奏される理由については、必ずしも明らかではないが、以下のように考えられる。すなわち、Ｆｅ16Ｎ2 相の高い結晶磁気異方性と表面化合物層の表面磁気異方性が合わさることにより、従来の磁性粉末にはみられない特有の性能を示すこと、とくに表面化合物層の厚さが特定の範囲にあるときにき、より高い保磁力が得られやすくなることなど、多くの要因に基づくものと考えられる。
【００２１】
本発明の磁性粉末は、形状を維持した状態でより高い保磁力を得るため、磁性粉末を内層と外層との多層構成として、内層をＦｅ相で、外層部分を希土類元素あるいはホウ素、シリコン、アルミニウム、リンの中から選ばれた少なくとも１種の元素を含む化合物で構成する。内層のＦｅ相はＦｅ16Ｎ2 相とするが、内層をすべてＦｅ16Ｎ2 相とする必要はなく、Ｆｅ16Ｎ2 相とα−Ｆｅ相またはＦｅ4 Ｎ相の混相としてもよい。むしろ、これらの混合比を調整することで、所望の磁気特性に設定できる利点がある。
【００２２】
本発明の磁性粉末において、希土類元素としては、イットリウム、イッテルビウム、セシウム、プラセオジウム、ランタン、ユーロピウム、ネオジウムなどが挙げられる。これらのうち、イットリウム、サマリウムまたはネオジウムは、保磁力の向上効果のみならず、還元時の粒子形状の維持効果が大きい。
また、上記の希土類元素とさらにホウ素、シリコン、アルミニウムおよびリン以外の元素として、必要により、炭素、マグネシウム、チタニウム、マンガンなどを、用いることもできる。これらの元素を組み合わせて使用することで、所望の磁気特性、保存安定性、さらにはコストを考慮した材料設計を行うことができる。
【００２３】
つぎに、本発明の磁性粉末の製造方法について、説明する。
出発原料としては、鉄系酸化物または水酸化物を使用する。たとえば、ヘマタイト、マグネタイト、ゲータイトなどが挙げられる。平均粒子サイズは、とくに限定されないが、通常は、５〜１００ｎｍ程度であるのが望ましい。粒子サイズが小さすぎると、還元処理時に粒子間焼結が生じやすく、また粒子サイズが大きすぎると、還元処理が不均質となりやすく、粒子径や磁気特性の制御が困難となる。
【００２４】
この出発原料に対して、まず、希土類元素あるいはホウ素、シリコン、アルミニウム、リンなどの中から選ばれた少なくとも１種の元素を含む化合物を被着させる。希土類元素を被着させる場合は、通常、アルカリまたは酸の水溶液中に出発原料を分散させ、これに希土類元素の塩を溶解させ、中和反応などにより原料粉末に希土類元素を含む水酸化物や水和物を沈殿析出させればよい。
ホウ素、シリコン、アルミニウム、リンなどの中から選ばれた少なくとも１種の元素を含む化合物を被着させる場合は、原料粉末を浸漬した溶液にこれらの化合物を溶解させ、吸着により被着させるか、沈澱析出を行うことにより被着させる。
原料粉末に対して、希土類元素とホウ素、シリコン、アルミニウム、リンなどの中から選ばれた少なくとも１種の元素を同時にあるいは交互に被着させてもよい。また、これらの被着処理を効率良く行うために、還元剤、ｐＨ緩衝剤、粒径制御剤などの添加剤を混入させるようにしてもよい。
【００２５】
つぎに、このように化合物を被着させた原料粉末を、水素気流中で加熱還元する。使用する還元ガスは、とくに限定されるものではなく、水素ガス以外に、一酸化炭素ガスなどの還元性ガスを使用することもできる。
還元温度としては、３００〜６００℃とするのが望ましい。還元温度が３００℃より低くなると、還元反応が十分進まなくなり、また６００℃を超えると、粉末粒子の焼結が起こりやすくなり、いずれも好ましくない。
【００２６】
このような加熱還元処理後、窒化処理を施す。窒化処理としては、アンモニアを含むガスを用いて行うのが望ましい。アンモニアガス単体のほかに、水素ガス、ヘリウムガス、窒素ガス、アルゴンガスなどをキャリアーガスとした混合ガスを使用してもよい。窒素ガスは安価なため、とくに好ましい。
窒化処理温度は、１００〜３００℃とするのがよい。窒化処理温度が低すぎると、窒化が十分進まず、保磁力増加の効果が少ない。窒化処理温度が高すぎると、窒化が過剰に促進されて、Ｆｅ4 ＮやＦｅ3 Ｎ相などの割合が増加し、保磁力がむしろ低下し、さらに、飽和磁化の過度な低下を引き起こしやすい。
【００２７】
このような窒化処理後、酸化処理を施すことにより、鉄と窒素を少なくとも構成要素とし、Ｆｅ16Ｎ2 相を少なくとも含み、かつ適度な表面化合物層を有する磁性粉末が得られる。酸化処理としては、酸素を含む混合ガスを用いて行うのが望ましい。これには窒素ガス、アルゴンガス、ヘリウムガスなどを用いることができる。
酸化処理の温度は２００℃以下とするのがよい。この温度が高すぎると、酸化が過剰に進み、窒化鉄相が著しく減少し、保磁力や飽和磁化の劣化を招きやすい。
【００２８】
このようにして得られる本発明の磁性粉末は、従来の形状磁気異方性のみに基づく針状磁性粉末とは異なり、粒状形状とした場合でも、大きな保磁力を発現するとともに、適度な飽和磁化とすぐれた保存安定性を有しており、飽和磁化、保磁力、粒子形状のすべてが薄層磁性層を得るのに本質的に適したものとなる。
すなわち、この磁性粉末と結合剤を含有する磁性層を非磁性支持体上に設けた本発明の磁気記録媒体は、磁気ヘッドでの記録・消去が可能な範囲内で高い保磁力と適度な飽和磁化を示し、薄層領域の塗布型磁気記録媒体として、すぐれた電磁変換特性を付与し、さらに保存安定性にすぐれたものとなる。
【００２９】
このように、本発明においては、上記した特定の磁性粉末を用いて、薄層磁性層（たとえば厚さ３００ｎｍ以下の磁性層）を形成することにより、良好な記録再生特性を得るに至ったものであるが、粒子サイズが極めて小さくかつ球状ないし楕円状の磁性粉末でありながら、高い結晶磁気異方性、すなわち高保磁力と適度な飽和磁化量を有するばかりでなく、高い保存安定性を併せ持つ材料を見い出した点は、これまでの塗布型磁気記録媒体の材料技術の常識を打ち破る画期的なことである。
【００３０】
本発明の磁気記録媒体は、上記した特定構成の磁性粉末と結合剤を溶剤中に分散混合した磁性塗料を調製し、これを非磁性支持体上に塗布し乾燥して、磁性層を形成することにより、作製できる。磁性層の形成に先立ち、非磁性支持体上に酸化鉄、酸化チタン、酸化アルミニウムなどの非磁性粉末と結合剤を含有する下塗り塗料を塗布し乾燥して、下塗り層を形成し、この上に磁性層を形成してもよい。
【００３１】
以下に、本発明の磁気記録媒体の構成要素として、（イ）非磁性支持体、（ロ）磁性層、（ハ）下塗り層について、説明する。また、磁性層や下塗り層に用いる（ニ）結合剤、（ホ）潤滑剤について、説明する。
さらに、磁気記録媒体が磁気テープである場合、非磁性支持体の磁性層形成面とは反対面側にバックコート塗料を塗布し乾燥して、（ヘ）バックコート層を形成するのが望ましく、このバックコート層についても、説明する。
また、磁気記録媒体の製造における、（ト）磁性塗料、下塗り塗料、バックコート塗料に用いられる溶剤、（チ）上記各塗料の分散、塗布方法、（リ）磁性層のＬＲＴ処理方法について、説明する。
【００３２】
（イ）非磁性支持体
非磁性支持体としては、従来から使用されている磁気記録媒体用の非磁性支持体をいずれも使用できる。たとえば、ポリエチレンテレフタレート、ポリエチレンナフタレートなどのポリエステル類、ポリオレフィン類、セルローストリアセテート、ポリカーボネート、ポリアミド、ポリイミド、ポリアミドイミド、ポリスルフォン、アラミド、芳香族ポリアミドなどからなる厚さが通常２〜１５μｍ、とくに２〜７μｍのプラスチックフィルムが用いられる。厚さが２μｍ未満では製膜が難しく、またテープ強度が小さくなり、１５μｍを超えるとテープ全厚が厚くなり、テープ１巻当りの記憶容量が小さくなる。
【００３３】
磁気テープでは、ヤング率に異方性を有する非磁性支持体が使用される。非磁性支持体の長手方向のヤング率は、非磁性支持体の厚さによって異なるが、通常４．９ＧＰａ（５００kg／mm2 ）以上のものが使用される。また、非磁性支持体の厚さが５μｍ以下の場合は、９．８ＧＰａ（１，０００kg／mm2 ）以上のヤング率のものが好ましく使用される。ヤング率が小さすぎると、磁気テープの強度が弱くなったり、磁気テープの走行が不安定になる。
【００３４】
非磁性支持体の長手方向のヤング率をＭＤ、幅方向のヤング率をＴＤとしたとき、両者の比（ＭＤ／ＴＤ）は、ヘリキャルスキャン方式では、０．６０〜０．８０の範囲が好ましい。この範囲が好ましいのは、メカニズムは現在のところ不明であるが、磁気ヘッドのトラックの入り側から出側間の出力のばらつき（フラットネス）が大きくなるためである。リニアトラック方式では１．０〜１．８が好ましく、１．１〜１．７がより好ましい。この範囲が好ましいのは、ヘッドタッチが良くなるためである。このような非磁性支持体には、ポリエチレンテレフタレートフィルム、ポリエチレンナフタレートフィルム、芳香族ポリアミドフィルム、芳香族ポリイミドフィルムなどがある。
【００３５】
（ロ）磁性層
磁性層の厚さは、長手記録の本質的な課題である減磁による出力低下の問題を解決するため、３００ｎｍ以下の薄層とされる。磁性層の厚さは、使用する記録波長との関係で決められるものであり、最短記録波長が１．０μｍ以下のシステムに適用する場合に、本発明の効果がとくに顕著に発揮される。
磁性層の厚さは、このように、３００ｎｍ以下、とくに１０〜３００ｎｍが好ましく、１０〜２５０ｎｍがより好ましく、１０〜２００ｎｍが最も好ましい。３００ｎｍを超えると、厚さ損失により再生出力が小さくなったり、残留磁束密度と厚さの積が大きくなりすぎて、ＭＲヘッドの飽和による再生出力の歪が起こりやすい。１０ｎｍ未満では、均一な磁性層が得られにくい。
本発明では、磁性粉末が極めて微粒子の粒状ないし楕円状であるため、従来の針状磁性粉末ではほとんど不可能な極めて薄い磁性層厚さも実現できる。
【００３６】
磁気テープの場合、磁性層の長手方向の保磁力としては、７９．６〜３１８．４ｋＡ／ｍ（１，０００〜４，０００Ｏｅ）、好ましくは１１９．４〜３１８．４ｋＡ／ｍ（１，５００〜４，０００Ｏｅ）である。７９．６ｋＡ／ｍ未満では、記録波長を短くすると反磁界減磁で出力低下が起こりやすくなり、また３１８．４ｋＡ／ｍを超えると、磁気ヘッドによる記録が困難になる。
また、磁性層の長手方向の角形比（Ｂｒ／Ｂｍ）としては、通常０．６〜０．９であり、とくに好ましくは０．８〜０．９である。
さらに、磁性層の長手方向の飽和磁束密度と厚さの積は、０．００１〜０．１μＴｍ、好ましくは０．００１５〜０．０５μＴｍである。０．００１μＴｍ未満では、ＭＲヘッドを使用した場合にも再生出力が小さく、０．１μＴｍを超えると、目的とする短波長領域で高い出力を得にくくなる傾向がある。
【００３７】
また、磁性層の平均面粗さＲａとしては、１．０〜３．２ｎｍであって、磁性層の凹凸の中心値をＰ０、最大の凸量をＰ１としたとき、（Ｐ１−Ｐ０）が１０〜３０ｎｍで、第２０番目の凸量をＰ２０としたとき、（Ｐ1 −Ｐ２０）が５ｎｍ以下であれば、ＭＲヘッドを使用した場合に、ＭＲヘッドとのコンタクトが良くなり、ＭＲヘッドを使用したときの再生出力が高くなり、好ましい。
【００３８】
磁性層には、導電性と表面潤滑性の向上を目的に、従来公知のカーボンブラックを含ませるのが望ましい。このカーボンブラックとしては、アセチレンブラック、ファーネスブラック、サーマルブラックなどを使用できる。平均粒子径が５〜２００ｎｍのものが好ましく、１０〜１００ｎｍのものがより好ましい。５ｎｍ未満となると、カーボンブラックの分散が難しくなり、２００ｎｍを超えると、多量のカーボンブラックを含ませることが必要になり、いずれの場合も表面が粗くなり、出力低下の原因になりやすい。
カーボンブラックの含有量としては、磁性粉末に対し、０．２〜５重量％が好ましく、０．５〜４重量％がより好ましい。０．２重量％未満では、効果が小さくなり、５重量％を超えると、磁性層の表面が粗くなりやすい。
【００３９】
（ハ）下塗り層
下塗り層は、必須の構成要素ではないが、耐久性の向上を目的として、非磁性支持体と磁性層との間に設けられる。下塗り層の厚さは、０．１〜３．０μｍが好ましく、０．１５〜２．５μｍがより好ましい。
０．１μｍ未満では、磁気テープの耐久性が悪くなる場合があり、３．０μｍを超えると、磁気テープの耐久性の向上効果が飽和し、またテープ全厚が厚くなり、１巻当りのテープ長さが短くなり、記憶容量が小さくなる。
【００４０】
下塗り層には、塗料粘度やテープ剛性の制御を目的で、酸化チタン、酸化鉄、酸化アルミニウムなどの非磁性粉末を含ませることができる。
非磁性の酸化鉄を単独でまたは酸化アルミニウムと混合して用いるのが好ましい。非磁性の酸化鉄の含有量は、通常３５〜８３重量％が好ましく、４０〜８０重量％がより好ましい。３５重量％未満では、塗膜強度の向上効果が小さく、８３重量％を超えると、塗膜強度がかえって低下する。酸化アルミニウムの含有量は、通常０〜２０重量％、好ましくは２〜１０重量％である。
【００４１】
非磁性の酸化鉄には、針状のほか、粒状または無定形のものがある。針状のものは、平均長軸長５０〜２００ｎｍ、平均短軸長（平均粒径）５〜２００ｎｍであるのが好ましく、粒状または無定形のものは、平均粒径５〜２００ｎｍであるのが好ましく、５〜１５０ｎｍであるのがより好ましく、５〜１００ｎｍであるのが最も好ましい。粒子サイズが上記よりも小さいと、均一分散が難しく、また上記よりも大きいと、下塗り層と磁性層の界面の凹凸が増加しやすい。
酸化アルミニウムは、平均粒径が１０〜１００ｎｍであるのが好ましく、２０〜１００ｎｍであるのがより好ましく、３０〜１００ｎｍであるのが最も好ましい。平均粒径が上記よりも小さいと、均一分散が難しくなり、また上記よりも大きいと、下塗り層と磁性層の界面の凹凸が増加しやすい。
【００４２】
下塗り層には、導電性改良の目的で、アセチレンブラック、ファーネスブラック、サーマルブラックなどのカーボンブラックを含ませることができる。
これらのカーボンブラックは、平均粒径が通常５〜２００ｎｍであるのが好ましく、より好ましくは１０〜１００ｎｍであるのがよい。カーボンブラックは、ストラクチャー構造を持っており、平均粒径が小さすぎると、カーボンブラックの分散が難しくなり、また大きすぎると、表面平滑性が悪くなる。
【００４３】
カーボンブラックの含有量は、カーボンブラックの粒子径により異なるが、１５〜３５重量％とするのが好ましい。１５重量％未満では導電性の向上効果が乏しくなり、３５重量％を超えると効果が飽和する。平均粒径が１５〜８０ｎｍのカーボンブラックを１５〜３５重量％使用するのがより好ましく、平均粒径が２０〜５０ｎｍのカーボンブラックを２０〜３０重量％用いるのがさらに好ましい。このような粒径および量のカーボンブラックを含ませることにより、電気抵抗が低減し、かつ走行むらが小さくなる。
なお、表面平滑性を損なわない範囲で、平均粒径が前記範囲を超える大粒径のカーボンブラックを含ませることを排除するものではない。この場合、カーボンブラックの使用量は、小粒径カーボンブラックと大粒径カーボンブラックの和が上記した範囲内とするのが好ましい。
【００４４】
下塗り層に、この層中の全非磁性粉末の重量を基準にして、平均粒径が１０〜１００ｎｍのカーボンブラックを１５〜３５重量％、平均長軸長５０〜２００ｎｍ、平均短軸長５〜２００ｎｍの非磁性酸化鉄を３５〜８３重量％、平均粒径が１０〜１００ｎｍの酸化アルミニウムを０〜２０重量％含ませると、ウエットオンウエットでその上に形成した磁性層の表面粗さが小さくなり、好ましい。
【００４５】
（ニ）結合剤
下塗り層、磁性層に使用する結合剤には、塩化ビニル樹脂、塩化ビニル−酢酸ビニル共重合樹脂、塩化ビニル−ビニルアルコール共重合樹脂、塩化ビニル−酢酸ビニル−ビニルアルコール共重合樹脂、塩化ビニル−酢酸ビニル−無水マレイン酸共重合樹脂、塩化ビニル−水酸基含有アルキルアクリレート共重合樹脂などの塩化ビニル系樹脂、ニトロセルロース、エポキシ樹脂などの中から選ばれる少なくとも１種と、ポリウレタン樹脂との組み合わせが挙げられる。
とくに、塩化ビニル系樹脂とポリウレタン樹脂とを併用するのが好ましい。その中でも、塩化ビニル−水酸基含有アルキルアクリレート共重合樹脂とポリウレタン樹脂を併用するのが最も好ましい。
ポリウレタン樹脂には、ポリエステルポリウレタン、ポリエーテルポリウレタン、ポリエーテルポリエステルポリウレタン、ポリカーボネートポリウレタン、ポリエステルポリカーボネートポリウレタンなどがある。
【００４６】
これらの結合剤としては、磁性粉末などの分散性を向上し、充填性を上げるために、官能基を有するものが好ましい。この官能基としては、ＣＯＯＭ、ＳＯ3 Ｍ、ＯＳＯ3 Ｍ、Ｐ＝Ｏ（ＯＭ）3 、Ｏ−Ｐ＝Ｏ（ＯＭ）2 （Ｍは水素原子、アルカリ金属塩またはアミン塩）、ＯＨ、ＮＲ1 Ｒ2 、ＮＲ3 Ｒ4 Ｒ5 （Ｒ1 ，Ｒ2 ，Ｒ3 ，Ｒ4 ，Ｒ5 は水素または炭化水素基、通常その炭素数が１〜１０である）、エポキシ基などが挙げられる。２種以上の樹脂を併用する場合、官能基の極性を一致させるのが好ましく、中でも、−ＳＯ3 Ｍ基同士の組み合わせが好ましい。
【００４７】
これらの結合剤は、磁性粉末や非磁性粉末などの固体粉末１００重量部に対して、通常７〜５０重量部、好ましくは１０〜３５重量部の範囲で用いられる。とくに、結合剤として、塩化ビニル系樹脂５〜３０重量部と、ポリウレタン樹脂２〜２０重量部とを、複合して用いるのが好ましい。
【００４８】
これらの結合剤とともに、結合剤中に含まれる官能基などと結合させて架橋する熱硬化性の架橋剤を併用するのが望ましい。この架橋剤としては、トリレンジイソシアネート、ヘキサメチレンジイソシアネート、イソホロンジイソシアネートなどや、これらのイソシアネート類とトリメチロールプロパンなどの水酸基を複数個有するものとの反応生成物、上記イソシアネート類の縮合生成物などの各種のポリイソシアネートが好ましく用いられる。これらの架橋剤の使用量は、結合剤１００重量部に対して、通常１０〜５０重量部の割合とするのが好ましく、より好ましくは１０〜３５重量部の割合とするのがよい。
【００４９】
なお、磁性層に使用する架橋剤の量を、下塗り層に使用する架橋剤との合計量の３０〜６０重量％（とくに、下塗り層に使用する架橋剤の量の１／２程度）にすれば、ＭＲヘッドのスライダに対する摩擦係数が小さくなるので、好ましい。
この範囲が好ましいのは、３０重量％未満となると、磁性層の塗膜強度が弱くなりやすく、また６０重量％を超えると、スライダに対する摩擦係数を小さくするために、ティッシュによる拭き取り処理条件（後述のＬＲＴ処理条件）を強くする必要があり、コストアップにつながるためである。
【００５０】
（ホ）潤滑剤
下塗り層、磁性層に含ませる潤滑剤には、従来公知の脂肪酸、脂肪酸エステル、脂肪酸アミドなどがいずれも用いられる。その中でも、炭素数１０以上、好ましくは１２〜３０の脂肪酸と、融点３５℃以下、好ましくは１０℃以下の脂肪酸エステルとを併用するのが、とくに好ましい。
【００５１】
炭素数１０以上の脂肪酸としては、直鎖、分岐、シス・トランスなどの異性体のいずれでもよいが、潤滑性能にすぐれる直鎖型が好ましい。このような脂肪酸としては、たとえば、ラウリン酸、ミリスチン酸、ステアリン酸、パルミチン酸、ベヘン酸、オレイン酸、リノール酸などが挙げられる。これらの中でも、ミリスチン酸、ステアリン酸、パルミチン酸などが好ましい。
【００５２】
融点３５℃以下の脂肪酸エステルには、オレイン酸ｎ−ブチル、オレイン酸ヘキシル、オレイン酸ｎ−オクチル、オレイン酸２−エチルヘキシル、オレイン酸オレイル、ラウリン酸ｎ−ブチル、ラウリン酸ヘプチル、ミリスチン酸ｎ−ブチル、オレイン酸ｎ−ブトキシエチル、トリメチロールプロパントリオレエート、ステアリン酸ｎ−ブチル、ステアリン酸ｓ−ブチル、ステアリン酸イソアミル、ステアリン酸ブチルセロソルブなどがある。これらの脂肪酸エステルは、分子量や構造の違い、融点の違いにより、油膜強度や油出量を制御できるので、組み合わせによる最適化を行ってもよい。上記融点を有することにより、低温低湿下にさらされても、磁性層と磁気ヘッドとの高速摺接時に磁性層表面に容易に滲出移行し、そのすぐれた潤滑作用を効果的に発揮させることができる。
【００５３】
下塗り層を設けた磁気テープの場合、下塗り層と磁性層からなる塗布層に、役割の異なる潤滑剤を含有させるのが望ましい。
下塗り層には、全粉体に対して、０．５〜４重量％の高級脂肪酸を含有させ、０．２〜３重量％の高級脂肪酸エステルを含有させると、磁気テープと走行系のガイドなどとの摩擦係数が小さくなり、好ましい。高級脂肪酸の量が０．５重量％未満となると、摩擦係数の低減効果が小さくなり、４重量％を超えると、下塗り層が可塑化してしまい強靭性が失われやすい。また、高級脂肪酸エステルの量が０．５重量％未満となると、摩擦係数の低減効果が小さくなり、３重量％を超えると、磁性層への移入量が多すぎるため、磁気テープと走行系のガイドなどとが貼り付くなどの副作用が生じやすい。
【００５４】
磁性層には、磁性粉末に対して、０．２〜３重量％の脂肪酸アミド（たとえばパルミチン酸、ステアリン酸などの高級脂肪酸のアミド）を含有させ、０．２〜３重量％の高級脂肪酸エステルを含有させると、磁気テープと走行系のガイドやＭＲヘッドのスライダなどとの摩擦係数が小さくなり、好ましい。脂肪酸アミドの量が０．２重量％未満では、ヘッドスライダ／磁性層の摩擦係数（動摩擦係数）が大きくなりやすく、３重量％を超えると、ブリードアウトしてしまい、ドロップアウトなどの欠陥が発生しやすい。高級脂肪酸エステルの量が０．２重量％未満では、摩擦係数の低減効果が小さくなり、３重量％を超えると、磁気テープと走行系のガイドなどとが貼り付くなどの副作用が生じやすい。
【００５５】
磁性層と下塗り層との間で潤滑剤の相互移動を排除するものではない。
ＭＲヘッドの場合、ＭＲヘッドのスライダとの摩擦係数（μＭsl）は０．３０以下が好ましく、０．２５以下がより好ましい。０．３０を超えると、スライダ汚れによるスペーシングロスが起こりやすい。０．１０未満では実現が困難である。
ＳＵＳとの摩擦係数（μＭsus ）は０．１０〜０．２５が好ましく、０．１２〜０．２０がより好ましい。０．１０未満では、ガイド部分で滑りやすく走行が不安定になり、また０．２５を超えると、ガイドが汚れやすくなる。
〔（μＭsl）／（μＭsus ）〕は０．７〜１．３、とくに０．８〜１．２が好ましい。これにより磁気テープの蛇行によるトラッキングずれ（オフトラック）が小さくなる。
【００５６】
（ヘ）バックコート層
バックコート層は、必須の構成要素ではないが、磁気テープの場合、非磁性支持体の磁性層形成面の反対面にバックコート層を形成するのが望ましい。
バックコート層の厚さとしては、０．２〜０．８μｍが好ましく、０．３〜０．８μｍがより好ましく、０．３〜０．６μｍがさらに好ましい。０．２μｍ未満では、走行性の向上効果が不十分であり、０．８μｍを超えると、テープ全厚が厚くなり、１巻当たりの記憶容量が小さくなる。
また、バックコート層の中心線表面粗さＲａは、３〜１５ｎｍであるのが好ましく、４〜１０ｎｍであるのがより好ましい。
【００５７】
バックコート層とＳＵＳとの摩擦係数（μＢsus ）は０．１０〜０．３０が好ましく、０．１０〜０．２５がより好ましい。０．１０未満では、ガイド部分で滑りやすく、走行が不安定になり、０．３０を超えると、ガイドが汚れやすくなる。
また、〔（μＭsl）／（μＢsus ）〕は０．８〜１．５が好ましく、０．９〜１．４がより好ましい。この範囲とすることにより、磁気テープの蛇行によるトラッキングずれ（オフトラック）が小さくなる。
【００５８】
バックコート層には、アセチレンブラック、ファーネスブラック、サーマルブラックなどのカーボンブラックを含ませる。通常、小粒径のカーボンブラックと大粒径のカーボンブラックとが併用される。小粒径のカーボンブラックと大粒径のカーボンブラックとの合計の添加量は、無機粉体重量を基準にして、通常は６０〜９８重量％が好ましく、７０〜９５重量％がより好ましい。
【００５９】
小粒径のカーボンブラックとしては、平均粒子径が５〜１００ｎｍのものが使用されるが、平均粒子径が１０〜１００ｎｍのものがより好ましい。平均粒子径が小さすぎると、カーボンブラックの分散が難しくなり、また平均粒子径が大きすぎると、多量のカーボンブラックを添加する必要があり、いずれの場合も表面が粗くなり、磁性層への裏移り（エンボス）原因になりやすい。
大粒径のカーボンブラックとしては、上記小粒径のカーボンブラックの５〜１５重量％で、平均粒子径が３００〜４００ｎｍのカーボンブラックを使用すると、表面も粗くならず、走行性向上効果も大きくなる。
【００６０】
また、バックコート層には、強度向上の目的で、平均粒子径が０．０５〜０．６μｍである酸化鉄、酸化アルミニウムなどの通常バックコート層に添加されている添加剤を含ませるのが好ましい。平均粒子径が０．０７〜０．４μｍであるものがより好ましく、０．０７〜０．３５μｍであるものがさらに好ましい。平均粒子径が０．０５μｍ未満では、強度向上の効果が小さくなり、また平均粒子径が０．６μｍを超えると、バックコート層の表面粗さが粗くなり、磁性層への裏移りが起こりやすい。
【００６１】
上記酸化鉄などの添加剤は、無機粉体重量を基準にして、２〜４０重量％が好ましく、２〜３０重量％がより好ましく、２〜２０重量％がさらに好ましく、５〜１５重量％が最も好ましい。２重量％未満では、強度向上の効果が小さくなり、４０重量％を超えると、バックコート層の表面粗さが粗くなりやすい。
なお、通常は、酸化鉄などを単独で添加するが、酸化鉄と酸化アルミニウムを同時に添加する場合は、この酸化アルミニウムの添加量としては、酸化鉄の２０重量％以下とするのが望ましい。
【００６２】
バックコート層には、結合剤として、磁性層や下塗り層に用いるのと同じ樹脂を用いることができ、中でも、摩擦係数を低減し走行性を向上するため、セルロース系樹脂とポリウレタン樹脂を併用するのが好ましい。
結合剤の量としては、カーボンブラックと前記した無機非磁性粉末との合計量１００重量部に対して、通常４０〜１５０重量部であり、とくに５０〜１２０重量部が好ましく、６０〜１１０重量部がより好ましく、７０〜１１０重量部がさらに好ましい。結合剤の量が少なすぎると、バックコート層の強度が不十分となり、また結合剤の量が多すぎると、摩擦係数が高くなりやすい。セルロース系樹脂を３０〜７０重量部、ポリウレタン系樹脂を２０〜５０重量部使用するのが、最も好ましい。
【００６３】
バックコート層には、結合剤を硬化させるために、架橋剤を用いるのが望ましい。架橋剤としては、磁性層や下塗り層に用いるのと同じポリイソシアネート化合物などを使用することができる。架橋剤の量としては、結合剤１００重量部に対して、通常１０〜５０重量部、とくに好ましくは１０〜３５重量部、より好ましくは１０〜３０重量部とするのがよい。架橋剤の量が少なすぎると、バックコート層の塗膜強度が弱くなりやすく、また架橋剤の量が多すぎると、ＳＵＳに対する動摩擦係数が大きくなりやすい。
【００６４】
（ト）塗料の溶剤
磁性塗料、下塗り塗料、バックコート塗料の調製にあたり、溶剤としては、従来から使用されている有機溶剤をすべて使用することができる。たとえば、ベンゼン、トルエン、キシレンなどの芳香族系溶剤、アセトン、シクロヘキサノン、メチルエチルケトン、メチルイソブチルケトンなどのケトン系溶剤、酢酸エチル、酢酸ブチルなどのエステル系溶剤、ジメチルカーボネート、ジエチルカーボネートなどの炭酸エステル系溶剤、エタノール、イソプロパノールなどのアルコール系溶剤などを使用できる。その他、ヘキサン、テトラヒドロフラン、ジメチルホルムアミドなどの各種の有機溶剤が用いられる。
【００６５】
（チ）塗料の分散、塗布方法
磁性塗料、下塗り塗料、バックコート塗料の調製にあたり、従来から公知の塗料製造工程を使用でき、とくにニーダなどによる混練工程や一次分散工程を併用するのが好ましい。一次分散工程では、サンドミルを使用すると、磁性粉末などの分散性の改善とともに、表面性状を制御できるので、望ましい。
【００６６】
また、非磁性支持体上に、磁性塗料、下塗り塗料、バックコート塗料を塗布する際には、グラビア塗布、ロール塗布、ブレード塗布、エクストルージョン塗布などの従来から公知の塗布方法が用いられる。下塗り塗料および磁性塗料の塗布方法は、非磁性支持体上に下塗り塗料を塗布し乾燥したのちに磁性塗料を塗布する、逐次重層塗布方法か、下塗り塗料と磁性塗料とを同時に塗布する、同時重層塗布方法（ウェットオンウェット）かのいずれを採用してもよい。塗布時の薄層磁性層のレベリングを考えると、下塗り塗料が湿潤状態のうちに磁性塗料を塗布する、同時重層塗布方式を採用するのが好ましい。
【００６７】
（リ）ＬＲＴ処理方法
磁性層については、ＬＲＴ処理を施すことにより、表面平滑性、ＭＲヘッドのスライダ材料やシリンダ材料との摩擦係数や表面粗さ、表面形状が最適化され、磁気テープの走行性、スペーシングロスの低減、ＭＲ再生出力の向上をはかれるものである。
このＬＲＴ処理としては、下記のように、（ａ）ラッピング処理、（ｂ）ロータリー処理、（ｃ）ティッシュ処理からなっている。
【００６８】
（ａ）ラッピング処理
研磨テープ（ラッピングテープ）は、回転ロールによってテープ送り（標準：４００ｍ／分）と反対方向に一定の速さ（標準：１４．４cm／分）で移動し、上部からガイドブロックにより押さえられてテープ磁性層表面と接触し、この際の磁気テープ巻き出しテンションおよび研磨テープのテンションを一定（標準：各１００ｇ、２５０ｇ）にして、研磨処理が行われる。
この処理に用いる研磨テープは、たとえば、Ｍ２００００番、ＷＡ１００００番、Ｋ１００００番のような研磨砥粒の細かい研磨テープである。研磨ホイール（ラッピングホイール）を、研磨テープの代わりに用いるまたは研磨テープと併用することを排除するものではなく、頻繁に交換を要する場合は、研磨テープのみを使用する。
【００６９】
（ｂ）ロータリー処理
空気抜き用溝付ホイール〔標準：幅１寸（２５．４mm）、直径６０mm、空気抜き用溝２mm幅、溝の角度４５度、協和精工株式会社製〕と、磁性層とを、一定の接触角度（標準：９０度）でテープと反対方向に一定の回転速度（通常：２００〜３，０００ｒｐｍ、標準：１，１００ｒｐｍ）で接触させて処理を行う。
【００７０】
（ｃ）ティッシュ処理
ティッシュ（たとえば、東レ株式会社製の織布トレシー）を、回転棒でそれぞれバックコート層および磁性層面をテープ送りと反対方向に一定の速度（標準：１４mm／分）で送り、クリーニング処理を行う。
【００７１】
以下、本発明の実施例として、磁性粉末に関する「実施例１〜４」、磁気記録媒体である磁気テープに関する「実施例５〜９」を記載して、より具体的に説明する。
なお、上記「実施例１〜４」の対照例として「比較例１，２」、上記「実施例５〜９」の対照例として「比較例３，４」を、併せて記載した。
なおまた、以下において、部とあるのは重量部を意味する。
【実施例１】
【００７２】
形状がほぼ球状に近い平均粒子サイズが２５ｎｍのマグネタイト粒子１０ｇを５００ｃｃの水に、超音波分散機を用いて、３０分間分散させた。この分散液に３．０ｇの硝酸イットリウムを加えて溶解し、３０分間撹拌した。これとは別に、０．８ｇの水酸化ナトリウムを１００ｃｃの水に溶解した。
上記の水酸化ナトリウム水溶液を上記の分散液に約３０分間かけて滴下し、滴下終了後、さらに１時間攪拌した。この処理により、マグネタイト粒子表面にイットリウムの水酸化物を被着析出させた。これを水洗し、ろ過後、９０℃で乾燥して、マグネタイト粒子の表面にイットリウムの水酸化物を被着形成した粉末を得た。
【００７３】
このマグネタイト粒子の表面にイットリウムの水酸化物を被着形成した粉末を、水素気流中、４５０℃で２時間加熱還元した。つぎに、水素ガスを流した状態で、約１時間かけて、１５０℃まで降温した。１５０℃に到達した状態で、ガスをアンモニアガスに切り替え、温度を１５０℃に保った状態で、３０時間窒化処理を行った。
その後、アンモニアガスを窒素ガスに切り替え、１５０℃から１００℃まで降温した。１００℃に到達した状態で、酸素と窒素の混合ガスに切り替え、３時間酸化処理を行った。ついで、混合ガスを流した状態で、１００℃から３０℃まで降温し、３０℃で約１２時間保持して、表面化合物層を形成し、空気中に取り出した。
【００７４】
このようにして得た窒化鉄系磁性粉末について、イットリウムと窒素の含有量を蛍光Ｘ線により測定したところ、それぞれＦｅに対して５．３原子％と１０．８原子％であった。また、Ｘ線回折パターンより、Ｆｅ16Ｎ2 相を示すプロファイルを得た。さらに、高分解能分析透過電子顕微鏡で粒子形状を観察したところ、ほぼ球状の粒子で平均粒子サイズが２０ｎｍであることがわかった。
また、表面化合物層の厚さは２．０ｎｍであった。Ｘ線光電子分光法により表面化合物を分析したところ、表面化合物層はイットリウムを含む酸化物層であることがわかった。図１は、この磁性粉末の透過型電子顕微鏡写真を示したものである。また、ＢＥＴ法により求めた比表面積は、５３．２ｍ2 ／ｇであった。
【００７５】
つぎに、この磁性粉末について、１，２７０ｋＡ／ｍ（１６ｋＯｅ）の磁界を印加して測定した飽和磁化は１４４．２Ａｍ2 ／ｋｇ（１４４．２ｅｍｕ／ｇ）であり、保磁力は２５０．８ｋＡ／ｍ（３，１５０エルステッド）であった。
また、この磁性粉末を６０℃，９０％ＲＨ下で１週間保存したのち、上記と同様に飽和磁化を測定した結果、１３２．４Ａｍ2 ／ｋｇ（１３２．４ｅｍｕ／ｇ）となり、保存前の飽和磁化の維持率が９１．８％であった。
【実施例２】
【００７６】
出発原料である平均粒子サイズが２５ｎｍのマグネタイト粒子を、平均粒子サイズが２０ｎｍのマグネタイト粒子に変更した以外は、実施例１と同様の操作により、窒化鉄系磁性粉末を得た。
このようにして得た窒化鉄系磁性粉末について、イットリウムと窒素の含有量を蛍光Ｘ線により測定したところ、それぞれＦｅに対して６．１原子％と１３．１原子％であった。また、Ｘ線回折パターンより、Ｆｅ16Ｎ2 相を示すプロファイルを得た。さらに、高分解能分析透過電子顕微鏡で粒子形状を観察したところ、球状ないし楕円状の粒子で平均粒子サイズが１５ｎｍであることがわかった。
また、表面化合物層の厚さは２．０ｎｍであった。Ｘ線光電子分光法により表面化合物を分析したところ、表面化合物層はイットリウムを含む酸化物層であることがわかった。図２は、この磁性粉末の透過型電子顕微鏡写真を示したものである。また、ＢＥＴ法により求めた比表面積は、６０．１ｍ2 ／ｇであった。
【００７７】
つぎに、この磁性粉末について、１，２７０ｋＡ／ｍ（１６ｋＯｅ）の磁界を印加して測定した飽和磁化は１３５．８Ａｍ2 ／ｋｇ（１３５．８ｅｍｕ／ｇ）であり、保磁力は２２６．９ｋＡ／ｍ（２，８５０エルステッド）であった。
また、この磁性粉末を６０℃，９０％ＲＨ下で１週間保存したのち、上記と同様に飽和磁化を測定した結果、１２１．２Ａｍ2 ／ｋｇ（１２１．２ｅｍｕ／ｇ）となり、保存前の飽和磁化の維持率が８９．３％であった。
【実施例３】
【００７８】
酸化処理温度を１００℃から１４０℃に変更した以外は、実施例１と同様の操作により、窒化鉄系磁性粉末を得た。
このようにして得た窒化鉄系磁性粉末について、イットリウムと窒素の含有量を蛍光Ｘ線により測定したところ、それぞれＦｅに対して５．５原子％と９．５原子％であった。また、Ｘ線回折パターンより、Ｆｅ16Ｎ2 相を示すプロファイルを得た。さらに、高分解能分析透過電子顕微鏡で粒子形状を観察したところ、球状ないし楕円状の粒子で平均粒子サイズが２０ｎｍであることがわかった。
また、表面化合物層の厚さは４．０ｎｍであった。Ｘ線光電子分光法により表面化合物を分析したところ、表面化合物層はイットリウムを含む酸化物層であることがわかった。また、ＢＥＴ法により求めた比表面積は、５５．６ｍ2 ／ｇであった。
【００７９】
つぎに、この磁性粉末について、１，２７０ｋＡ／ｍ（１６ｋＯｅ）の磁界を印加して測定した飽和磁化は１２９．６Ａｍ2 ／ｋｇ（１２９．６ｅｍｕ／ｇ）であり、保磁力は２５４．８ｋＡ／ｍ（３，２００エルステッド）であった。
また、この磁性粉末を６０℃，９０％ＲＨ下で１週間保存したのち、上記と同様に飽和磁化を測定した結果、１２０．６Ａｍ2 ／ｋｇ（１２０．６ｅｍｕ／ｇ）となり、保存前の飽和磁化の維持率が９３．１％であった。
【実施例４】
【００８０】
平均粒子サイズが２５ｎｍのマグネタイト粒子１０ｇを５００ｃｃの水に、超音波分散機を用いて、３０分間分散させた。この分散液に、２．０ｇの珪酸ナトリウムを加えて溶解し、３０分間撹拌した。これに１Ｎの硝酸水溶液を１０ｍｌ、約３０分間かけて滴下した。滴下終了後、さらに２時間攪拌した。この処理により、マグネタイト粒子表面にシリコンの化合物を被着析出させた。これを水洗し、ろ過後、９０℃で乾燥して、マグネタイト粒子の表面にシリコンの化合物を被着形成した粉末を得た。
【００８１】
このマグネタイト粒子の表面にシリコンの水酸化物を被着形成した粉末を、水素気流中、４５０℃で２時間加熱還元した。つぎに、水素ガスを流した状態で、約１時間かけて、１５０℃まで降温した。１５０℃に到達した状態で、ガスをアンモニアガスに切り替え、温度を１５０℃に保った状態で、３０時間窒化処理を行った。
その後、アンモニアガスを窒素ガスに切り替え、１５０℃から１００℃まで降温した。１００℃に到達した状態で、酸素と窒素の混合ガスに切り替え、３時間酸化処理を行った。ついで、混合ガスを流した状態で、１００℃から３０℃まで降温し、３０℃で約１２時間保持して、表面化合物層を形成し、空気中に取り出した。
【００８２】
このようにして得た窒化鉄系磁性粉末について、シリコンと窒素の含有量を蛍光Ｘ線により測定したところ、それぞれＦｅに対して８．１原子％と１１．９原子％であった。また、Ｘ線回折パターンより、Ｆｅ16Ｎ2 相を示すプロファイルを得た。さらに、高分解能分析透過電子顕微鏡で粒子形状を観察したところ、球状ないし楕円状の粒子で平均粒子サイズが２０ｎｍであることがわかった。
また、表面化合物層の厚さは２．０ｎｍであった。Ｘ線光電子分光法により表面化合物を分析したところ、表面化合物層はシリコンを含む酸化物層であることがわかった。また、ＢＥＴ法により求めた比表面積は、５８．５ｍ2 ／ｇであった。
【００８３】
つぎに、この磁性粉末について、１，２７０ｋＡ／ｍ（１６ｋＯｅ）の磁界を印加して測定した飽和磁化は１３０．２Ａｍ2 ／ｋｇ（１３０．２ｅｍｕ／ｇ）であり、保磁力は２３５．７ｋＡ／ｍ（２，９６０エルステッド）であった。
また、この磁性粉末を６０℃，９０％ＲＨ下で１週間保存したのち、上記と同様に飽和磁化を測定した結果、１１９．７Ａｍ2 ／ｋｇ（１１９．７ｅｍｕ／ｇ）となり、保存前の飽和磁化の維持率が９１．９％であった。
【００８４】
比較例１
酸化処理を行わず、室温で２日間保持したのち、取り出した以外は、実施例１と同様にして、窒化鉄系磁性粉末を得た。
このようにして得た窒化鉄系磁性粉末について、イットリウムと窒素の含有量を蛍光Ｘ線により測定したところ、それぞれＦｅに対して４．９原子％と１１．８原子％であった。また、Ｘ線回折パターンより、Ｆｅ16Ｎ2 相を示すプロファイルを得た。さらに、高分解能分析透過電子顕微鏡で粒子形状を観察したところ、球状ないし楕円状の粒子で平均粒子サイズが２０ｎｍであることがわかった。
また、表面化合物層の厚さは０．８ｎｍであった。Ｘ線光電子分光法により表面化合物を分析したところ、表面化合物層はイットリウムを含む酸化物層であることがわかった。また、ＢＥＴ法により求めた比表面積は、５２．３ｍ2 ／ｇであった。
【００８５】
つぎに、この磁性粉末について、１，２７０ｋＡ／ｍ（１６ｋＯｅ）の磁界を印加して測定した飽和磁化は１５４．３Ａｍ2 ／ｋｇ（１５４．３ｅｍｕ／ｇ）であり、保磁力は２２１．３ｋＡ／ｍ（２，７８０エルステッド）であった。
また、この磁性粉末を６０℃，９０％ＲＨ下で１週間保存したのち、上記と同様に飽和磁化を測定した結果、１３３．７Ａｍ2 ／ｋｇ（１３３．７ｅｍｕ／ｇ）となり、保存前の飽和磁化の維持率が８６．７％であった。
【００８６】
比較例２
酸化処理温度を１００℃から３００℃に変更した以外は、実施例１と同様にして、窒化鉄系磁性粉末を得た。
このようにして得た窒化鉄系磁性粉末について、イットリウムと窒素の含有量を蛍光Ｘ線により測定したところ、それぞれＦｅに対して２．８原子％と１．５原子％であった。また、Ｘ線回折パターンより、Ｆｅ16Ｎ2 相を示すプロファイルを得た。さらに、高分解能分析透過電子顕微鏡で粒子形状を観察したところ、球状ないし楕円状の粒子で平均粒子サイズが２１ｎｍであることがわかった。
また、表面化合物層の厚さは６．０ｎｍであった。Ｘ線光電子分光法により表面化合物を分析したところ、表面化合物層はイットリウムを含む酸化物層であることがわかった。また、ＢＥＴ法により求めた比表面積は、５７．５ｍ2 ／ｇであった。
【００８７】
つぎに、この磁性粉末について、１，２７０ｋＡ／ｍ（１６ｋＯｅ）の磁界を印加して測定した飽和磁化は４５．６Ａｍ2 ／ｋｇ（４５．６ｅｍｕ／ｇ）であり、保磁力は１８２．３ｋＡ／ｍ（２，２９０エルステッド）であった。
また、この磁性粉末を６０℃，９０％ＲＨ下で１週間保存したのち、上記と同様に飽和磁化を測定した結果、４３．３Ａｍ2 ／ｋｇ（４３．３ｅｍｕ／ｇ）となり、保存前の飽和磁化の維持率が９５．０％であった。
【００８８】
上記の実施例１〜４および比較例１，２の各窒化鉄系磁性粉末の製造条件を、表１にまとめて示した。また、上記の実施例１〜４および比較例１，２の各窒化鉄系磁性粉末の元素組成（窒素、イットリウムおよびシリコンの原子％）、平均粒子サイズ、表面化合物層の厚さおよびＢＥＴ比表面積を、表２にまとめて示した。さらに、上記の実施例１〜４および比較例１，２の各窒化鉄系磁性粉末の飽和磁化、保磁力および保存安定性（保存後の飽和磁化および維持率）を、表３にまとめて示した。
【００８９】
表１
┌────┬────┬────────┬────────┬────────┐
│        │原料粉末│  還元処理条件  │  窒化処理条件  │  酸化処理条件  │
│        │の平均粒├────┬───┼────┬───┼────┬───┤
│        │子サイズ│処理温度│時間  │処理温度│時間  │処理温度│時間  │
│        │（ｎｍ）│  （℃）│（ｈ）│  （℃）│（ｈ）│  （℃）│（ｈ）│
├────┼────┼────┼───┼────┼───┼────┼───┤
│実施例１│  ２５  │  ４５０│  ２  │  １５０│  ３０│  １００│  ３  │
│        │        │        │      │        │      │        │      │
│実施例２│  ２０  │  ４５０│  ２  │  １５０│  ３０│  １００│  ３  │
│        │        │        │      │        │      │        │      │
│実施例３│  ２５  │  ４５０│  ２  │  １５０│  ３０│  １４０│  ３  │
│        │        │        │      │        │      │        │      │
│実施例４│  ２５  │  ４５０│  ２  │  １５０│  ３０│  １３０│  ３  │
├────┼────┼────┼───┼────┼───┼────┼───┤
│比較例１│  ２５  │  ４５０│  ２  │  １５０│  ３０│  なし  │  −  │
│        │        │        │      │        │      │        │      │
│比較例２│  ２５  │  ４５０│  ２  │  １５０│  ３０│  ３００│  ３  │
└────┴────┴────┴───┴────┴───┴────┴───┘
【００９０】
表２
┌────┬──────────────┬────┬──────┬────┐
│        │      組成（原子％）        │平均粒子│表面化合物層│ＢＥＴ  │
│        ├────┬────┬────┤サイズ  │の厚さ      │比表面積│
│        │  窒素  │イットリ│シリコン│        │            │        │
│        │        │ウム    │        │（ｎｍ）│  （ｎｍ）  │（m2 /g)│
├────┼────┼────┼────┼────┼──────┼────┤
│実施例１│１０．８│  ５．３│  ０    │  ２０  │  ２．０    │５３．２│
│        │        │        │        │        │            │        │
│実施例２│１３．１│  ６．１│  ０    │  １５  │  ２．０    │６０．１│
│        │        │        │        │        │            │        │
│実施例３│  ９．５│  ５．５│  ０    │  ２０  │  ４．０    │５５．６│
│        │        │        │        │        │            │        │
│実施例４│１１．９│  ０    │  ８．１│  ２０  │  ２．０    │５８．５│
├────┼────┼────┼────┼────┼──────┼────┤
│比較例１│１１．８│  ４．９│  ０    │  ２０  │  ０．８    │５２．３│
│        │        │        │        │        │            │        │
│比較例２│  １．５│  ２．８│  ０    │  ２１  │  ６．０    │５７．５│
└────┴────┴────┴────┴────┴──────┴────┘
【００９１】
表３
┌────┬─────┬─────┬──────────────┐
│        │          │          │        保存安定性          │
│        │飽和磁化  │保磁力    ├────────┬─────┤
│        │（Am2/kg) │  (kA/m)  │保存後の飽和磁化│  維持率  │
│        │          │          │  （Am2/kg)     │  （％）  │
├────┼─────┼─────┼────────┼─────┤
│実施例１│１４４．２│２５０．８│    １３２．４  │  ９１．８│
│        │          │          │                │          │
│実施例２│１３５．８│２２６．９│    １２１．２  │  ８９．３│
│        │          │          │                │          │
│実施例３│１２９．６│２５４．８│    １２０．６  │  ９３．１│
│        │          │          │                │          │
│実施例４│１３０．２│２３５．７│    １１９．７  │  ９１．９│
├────┼─────┼─────┼────────┼─────┤
│比較例１│１５４．３│２２１．３│    １３３．７  │  ８６．７│
│        │          │          │                │          │
│比較例２│  ４５．６│１８２．３│      ４３．３  │  ９５．０│
└────┴─────┴─────┴────────┴─────┘
【００９２】
上記の表１〜表３の結果から明らかなように、本発明の実施例１〜４の窒化鉄系磁性粉末は、比較例１，２の窒化鉄系磁性粉末に比べて、約１３０〜１４４Ａｍ2 ／ｋｇ程度の適度な飽和磁化を有するとともに、高い保磁力を有しており、しかも保存後の飽和磁化の維持率が高く、保存安定性に非常にすぐれていることがわかる。
【実施例５】
【００９３】
下記の下塗り塗料成分をニーダで混練したのち、サンドミルで滞留時間を６０分とした分散処理を行い、これにポリイソシアネート６部を加え、撹拌ろ過して、下塗り塗料を調製した。これとは別に、実施例１の窒化鉄系磁性粉末を用いた下記の磁性塗料成分（１）をニーダで混練したのち、サンドミルで滞留時間を４５分として分散し、これに下記の磁性塗料成分（２）を加え、混合して、磁性塗料を調製した。
【００９４】
＜下塗り塗料成分＞
酸化鉄粉末（平均粒径：５５ｎｍ）                              ７０部
酸化アルミニウム粉末（平均粒径：８０ｎｍ）                    １０部
カーボンブラック（平均粒径：２５ｎｍ）                        ２０部
塩化ビニル−ヒドロキシプロピルメタクリレート共重合樹脂        １０部
（含有−ＳＯ3 Ｎａ基：０．７×１０-4当量／ｇ）
ポリエステルポリウレタン樹脂                                    ５部
（含有−ＳＯ3 Ｎａ基：１．０×１０-4当量／ｇ）
メチルエチルケトン                                          １３０部
トルエン                                                      ８０部
ミリスチン酸                                                    １部
ステアリン酸ブチル                                          １．５部
シクロヘキサノン                                              ６５部
【００９５】
＜磁性塗料成分（１）＞
実施例１の窒化鉄系磁性粉末                                  １００部
塩化ビニル−ヒドロキシプロピルアクリレート共重合樹脂            ８部
（含有−ＳＯ3 Ｎａ基：０．７×１０-4当量／ｇ）
ポリエステルポリウレタン樹脂                                    ４部
（含有−ＳＯ3 Ｎａ基：１．０×１０-4当量／ｇ）
α−アルミナ（平均粒径：８０ｎｍ）                            １０部
カーボンブラツク（平均粒径：２５ｎｍ）                      １．５部
ミリスチン酸                                                １．５部
メチルエチルケトン                                          １３３部
トルエン                                                    １００部
【００９６】
＜磁性塗料成分（２）＞
ステアリン酸                                                １．５部
ポリイソシアネート                                              ４部
（日本ポリウレタン工業社製の「コロネートＬ」）
シクロヘキサノン                                            １３３部
トルエン                                                      ３３部
【００９７】
上記の下塗り塗料を、非磁性支持体である厚さが６μｍのポリエチレンナフタレートフイルム（１０５℃，３０分の熱収縮率が縦方向で０．８％、横方向で０．６％）に、乾燥およびカレンダ処理後の下塗り層の厚さが２μｍとなるように塗布し、この上にさらに、上記の磁性塗料を、磁場配向処理、乾燥およびカレンダ処理後の磁性層の厚さが８０ｎｍとなるように、塗布した。
【００９８】
つぎに、この非磁性支持体の下塗り層および磁性層の形成面とは反対面側に、バツクコート塗料を、乾燥およびカレンダ処理後のバツクコート層の厚さが７００ｎｍとなるように塗布し、乾燥した。バツクコート塗料は、下記のバツクコート塗料成分を、サンドミルで滞留時間４５分で分散したのち、ポリイソシアネート８．５部を加え、撹拌ろ過して、調製したものである。
【００９９】
＜バツクコート塗料成分＞
カーボンブラツク（平均粒径：２５ｎｍ）                    ４０．５部
カーボンブラツク（平均粒径：３７０ｎｍ）                    ０．５部
硫酸バリウム                                              ４．０５部
ニトロセルロース                                              ２８部
ポリウレタン樹脂（ＳＯ3 Ｎａ基含有）                          ２０部
シクロヘキサノン                                            １００部
トルエン                                                    １００部
メチルエチルケトン                                          １００部
【０１００】
このようにして得た磁気シートを、５段カレンダ（温度７０℃、線圧１５０Kg／cm）で鏡面化処理し、これをシートコアに巻いた状態で、６０℃，４０％ＲＨ下、４８時間エージングした。その後、１／２インチ幅に裁断し、これを１００ｍ／分で走行させながら、磁性層表面をセラミツクホイール（回転測度＋１５０％、巻付け角３０°）で研磨して、長さ６０９ｍの磁気テープを作製した。この磁気テ―プをカートリツジに組み込み、コンピユータ用テープとした。
【実施例６】
【０１０１】
磁気テープの作製において、磁場配向処理、乾燥およびカレンダ処理後の磁性層の厚さが５０ｎｍとなるように変更した以外は、実施例５と同様にして、磁気テープを作製し、これをカートリツジに組み込み、コンピユータ用テープとした。
【実施例７】
【０１０２】
磁性塗料成分（１）における実施例１の窒化鉄系磁性粉末１００部に代えて、実施例２の窒化鉄系磁性粉末１００部を使用するとともに、乾燥およびカレンダ処理後の磁性層の厚さが８０ｎｍとなるようにし、その他は実施例５と同様にして、磁気テープを作製し、これをカートリツジに組み込み、コンピユ―タ用テ―プとした。
【実施例８】
【０１０３】
磁性塗料成分（１）における実施例１の窒化鉄系磁性粉末１００部に代えて、実施例３の窒化鉄系磁性粉末１００部を使用するとともに、乾燥およびカレンダ処理後の磁性層の厚さが８０ｎｍとなるようにし、その他は実施例５と同様にして、磁気テープを作製し、これをカートリツジに組み込み、コンピユ―タ用テ―プとした。
【実施例９】
【０１０４】
磁性塗料成分（１）における実施例１の窒化鉄系磁性粉末１００部に代えて、実施例４の窒化鉄系磁性粉末１００部を使用するとともに、乾燥およびカレンダ処理後の磁性層の厚さが８０ｎｍとなるようにし、その他は実施例５と同様にして、磁気テープを作製し、これをカートリツジに組み込み、コンピユ―タ用テ―プとした。
【０１０５】
比較例３
磁性塗料成分（１）における実施例１の窒化鉄系磁性粉末１００部に代えて、比較例１の窒化鉄系磁性粉末１００部を使用するとともに、乾燥およびカレンダ処理後の磁性層の厚さが８０ｎｍとなるようにし、その他は実施例５と同様にして、磁気テープを作製し、これをカートリツジに組み込み、コンピユ―タ用テ―プとした。
【０１０６】
比較例４
磁性塗料成分（１）における実施例１の窒化鉄系磁性粉末１００部に代えて、比較例２の窒化鉄系磁性粉末１００部を使用するとともに、乾燥およびカレンダ処理後の磁性層の厚さが８０ｎｍとなるようにし、その他は実施例５と同様にして、磁気テープを作製し、これをカートリツジに組み込み、コンピユ―タ用テ―プとした。
【０１０７】
上記の実施例５〜９および比較例３，４の各磁気テープについて、磁気特性として、長手方向の保磁力、角形比および飽和磁束密度と磁性層厚さとの積を測定し、また下記の要領で、電磁変換特性を測定した。さらに、各磁気テープについて、６０℃，９０％ＲＨ下で１週間保存したのちの電磁変換特性も併せて測定した。これらの結果は、表４に示されるとおりであった。同表には、参考のため、各磁気テープの作製に使用した磁性粉末の平均粒子サイズ、表面化合物層の厚さおよび磁性層の厚さを併記した。
【０１０８】
＜電磁変換特性の測定＞
電磁変換特性として、ヒユーレツトパツカード社製のＬＴＯドライブを用い、４０℃，５％ＲＨの条件下で５回走行後、最短記録波長０．３３μｍのランダムデータ信号を記録し、再生ヘッドからの出力を読み取り、比較例３の値を基準（０）とした相対値（ｄＢ）を求めた。
【０１０９】
表４
┌──────┬────────────────────┬─────────┐
│            │                実施例                  │      比較例      │
│            ├───┬───┬───┬───┬────┼────┬────┤
│            │  ５  │  ６  │  ７  │  ８  │    ９  │    ３  │    ４  │
├──────┼───┼───┼───┼───┼────┼────┼────┤
│磁性粉末の平│  ２０│  ２０│  １５│  ２０│  ２０  │  ２０  │  ２１  │
│均粒子サイズ│      │      │      │      │        │        │        │
│    （ｎｍ）│      │      │      │      │        │        │        │
│            │      │      │      │      │        │        │        │
│表面化合物層│２．０│２．０│２．０│４．０│  ２．０│  ０．８│  ６．０│
│の厚さ      │      │      │      │      │        │        │        │
│    （ｎｍ）│      │      │      │      │        │        │        │
│            │      │      │      │      │        │        │        │
│磁性層の厚さ│  ８０│  ５０│  ８０│  ８０│  ８０  │  ８０  │  ８０  │
│    （ｎｍ）│      │      │      │      │        │        │        │
├──────┼───┼───┼───┼───┼────┼────┼────┤
│保磁力：Ｈｃ│ 283.4│ 277.1│ 274.7│ 282.6│   268.3│   245.2│   195.1│
│（ｋＡ／ｍ）│      │      │      │      │        │        │        │
│            │      │      │      │      │        │        │        │
│角形比      │ 0.89 │ 0.85 │ 0.87 │ 0.91 │   0.88 │   0.88 │   0.85 │
│：Ｂｒ／Ｂｍ│      │      │      │      │        │        │        │
│            │      │      │      │      │        │        │        │
│飽和磁束密度│      │      │      │      │        │        │        │
│×磁性層厚さ│  ３３│  １６│  ３２│  ２５│  ２７  │  ３６  │    ９  │
│：Ｂｍ・ｔ  │      │      │      │      │        │        │        │
│    （μTm) │      │      │      │      │        │        │        │
├──────┼───┼───┼───┼───┼────┼────┼────┤
│出力（ｄＢ）│０．１│１．２│０．４│０．２│  ０．１│     0  │−１．２│
│            │      │      │      │      │        │        │        │
│保存後の出力│  ０  │０．８│０．１│０．１│−０．４│−１．１│−１．２│
│    （ｄＢ）│      │      │      │      │        │        │        │
└──────┴───┴───┴───┴───┴────┴────┴────┘
【０１１０】
上記の表４の結果から明らかなように本発明の、実施例５〜９の各磁気テープは、磁気特性とともに、保存安定性にすぐれており、とくに磁性層の厚さを５０ｎｍ（実施例６）の極薄としても、ほとんど特性の劣化が少なく、高出力が維持されており、すぐれた高密度記録特性を示すものであることがわかる。これに対し、比較例３の磁気テープは、保存安定性に劣っており、長期保存下で出力が大きく劣化する。また、比較例４の磁気テープは、磁気特性に劣り、出力の低下をさけられない。
【図面の簡単な説明】
【０１１１】
【図１】実施例１の窒化鉄系磁性粉末の透過型電子顕微鏡写真（倍率３００万倍）    である。
【図２】実施例２の窒化鉄系磁性粉末の透過型電子顕微鏡写真（倍率３００万倍）    である。
【図１】
0004673945.tif 000002
【図２】
0004673945.tif 000003